(57)【要約】  塩化ビニル及び／又は塩化ビニリデン、（メタ）アクリル酸Ｃ１２‐Ｃ２２アルキル並びに単数又は複数の熱架橋性又はイソシアネート反応性モノマーで共重合される短鎖メタクリル酸ペルフルオロアルキルエチルは、特に穏やかな条件下での繊維状基材の撥油性、撥水性及び撥汚物性仕上げ剤に有用である。【選択図】なし【特許請求の範囲】
【請求項１】
コポリマーの全重量を基準として、
ａ）４０〜９７重量％、好ましくは４５〜９０重量％のメタクリル酸ペルフルオロアルキルエチル混合物、
ｂ）１〜５０重量％、好ましくは５〜３０重量％の（メタ）アクリル酸Ｃ１２‐Ｃ２２アルキル、並びに
ｃ）０．５〜１０重量％、好ましくは１〜５重量％の単数又は複数の熱架橋性若しくはイソシアネート反応性モノマー、並びに
ｄ）１．５〜５０重量％、好ましくは４〜３０重量％の塩化ビニル及び／又は塩化ビニリデンを含むコポリマーであって、
下記式
ＲＦＣＨ２ＣＨ２ＯＣＯＣ（ＣＨ３）＝ＣＨ２
のメタクリル酸ペルフルオロアルキルエチルが
１〜７０重量％の４個以下のフッ化炭素原子及び
３０〜９９重量％の６個のフッ化炭素原子
を含むことを特徴とするコポリマー。
【請求項２】
メタクリル酸ペルフルオロアルキルエチルのペルフルオロアルキル基が、
３０〜７０重量％の４個以下のフッ化炭素原子及び 
３０〜７０重量％の６個のフッ化炭素原子
を含むことを特徴とする請求項１に記載の化合物。
【請求項３】
メタクリル酸ペルフルオロアルキルエチルのペルフルオロアルキル基が、
１〜１０重量％の４個以下のフッ化炭素原子及び
９０〜９９重量％の６個のフッ化炭素原子
を含むことを特徴とする請求項１に記載の化合物。
【請求項４】
（メタ）アクリル酸Ｃ１２‐Ｃ２２アルキルがアクリル酸セチル、アクリル酸ステアリル及び／又はアクリル酸ベヘニルから構成されることを特徴とする請求項１に記載の化合物。
【請求項５】
請求項１〜４のいずれか１項に記載のコポリマーの、繊維状基材の撥水、撥油及び撥汚物仕上げのための使用。
【請求項６】
請求項１〜４のいずれか１項に記載のコポリマーと保護基の付いたイソシアネートの混合物との水性混合物。
【請求項７】
請求項６に記載の水性混合物の、繊維状基材の撥水、撥油及び撥汚物仕上げのための使用。
【発明の詳細な説明】
【技術分野】
【０００１】
フッ素系化学物質が界面活性剤又は湿潤剤として頻繁に利用され、また基材の表面処理に幅広く利用される。それらは、例えばカーペット、テキスタイル、皮、不織布及び紙などの繊維状基材並びに例えば木材、金属又はコンクリートなどの硬質基材の撥油、撥水及び撥汚物仕上げに頻繁に役立つことが分かっている。基材がそのように処理された状態では親水性及び疎水性液体の吸収が減り、また存在している汚物の除去が促進される。
【背景技術】
【０００２】
８個のフッ化炭素原子のペルフルオロアルキル鎖ＲＦを有する式Ｉのモノマーを主成分とする（メタ）アクリル酸ペルフルオロアルキルコポリマーが、撥油性、撥水性及び撥汚物性被膜を製造するのに特に有用であることが文献から分かっている。
【０００３】
ＲＦＣＨ2ＣＨ２ＯＣＯＣ（Ｒ）＝ＣＨ２    （Ｉ）
【０００４】
ペルフルオロアルキル鎖ＲＦが６又は４個のフッ化炭素原子に短縮されている場合には、被膜の撥油性、撥水性及び撥汚物性が悪化する。この構造‐物性関係は、例えば、ガラス上におけるホモポリマーの被膜上の水の接触角測定によって確認できる。メタクリル酸エステルからアクリル酸エステルになると、さらにはフッ化炭素原子の数の増加に伴って、生じる臨界表面張力が増加する。
【０００５】
それ故に、とりわけ８個のフッ化炭素原子を有する（メタ）アクリル酸ペルフルオロアルキルエチルを含むコポリマーが、８個未満のフッ化炭素原子を有する類似体よりも、テキスタイルを撥油性、撥水性及び撥汚物性にするのに適することが自明となっている。実際には、テキスタイル仕上げ剤は、フッ化炭素原子が６〜２０個の十分にフッ化された炭素鎖ＲＦを有するモノマーを含むコポリマーを典型的には主成分とする。ここでペルフルオロアルキル基は、８〜９個のフッ化炭素原子の平均鎖長を有する。
【０００６】
式Ｉの（メタ）アクリル酸ペルフルオロアルキルエチルの代表的な組成は、例えば、
１１〜１７重量％の６個のフッ化炭素原子を有するモノマー
４８〜５２重量％の８個のフッ化炭素原子を有するモノマー
１８〜２２重量％の１０個のフッ化炭素原子を有するモノマー
１〜１５重量％の１２個以上のフッ化炭素原子を有するモノマー
である。
【０００７】
しかしながら、前述の典型的なテキスタイル仕上げ剤は、仕上げ剤の塗装中に、並びに良好な撥油、撥水及び撥汚物効果を得るための各洗浄後に、高温にする必要がある。
【０００８】
ペルフルオロアルキル基の平均鎖長がフッ化炭素原子６〜７個であって、フッ化炭素原子４〜２０個のペルフルオロアルキル鎖ＲＦを有する式Ｉのモノマーを含有させることによって、対応する（メタ）アクリル酸ペルフルオロアルキルエチルコポリマーは低い仕上げ温度でさえも良好な撥性効果を提供する。この目的を達成するために、米国特許第５３４４９０３号は、とりわけ（メタ）アクリル酸ペルフルオロアルキルエチルの次の組成を権利範囲としている。
２５〜７０重量％の６個以下のフッ化炭素原子を有するモノマー
２０〜４０重量％の８個のフッ化炭素原子を有するモノマー
５〜２５重量％の１０個のフッ化炭素原子を有するモノマー
０〜１５重量％の１２個以上のフッ化炭素原子を有するモノマー
【０００９】
この米国特許第５３４４９０３号では、それぞれ「低分布」及び「中分布」を有する同じモノマーの組成物が特定されている。しかしながら、説明されている全組成物生物は、フッ化炭素原子が８個の直鎖ペルフルオロアルキル鎖を有するモノマーを含む。
【００１０】
しかしながら、フッ化炭素原子が８個の直鎖ペルフルオロアルキル鎖を有するフッ素系（すなわち、フッ素含有）化合物（上記モノマー組成物など）は、特定の条件下で分解してペルフルオロオクタンカルボン酸を形成することがある。これらの分解生成物は、さらに分解可能とは考えられないので難分解性である。さらに、これらの化合物は生体への蓄積が疑われている。
【発明の概要】
【発明が解決しようとする課題】
【００１１】
フッ化炭素原子が８個である直鎖ペルフルオロアルキル鎖を含まないフルオロモノマーを使用して、有効量のフッ素系水分散液による繊維状基材の表面処理において、撥油性、撥水性及び撥汚物性が極めて高くなるように表面を改質するフッ素系コポリマーを調製することが、本願発明の目的である。
【課題を解決するための手段】
【００１２】
驚くべきことに、塩化ビニル及び／又は塩化ビニリデン、（メタ）アクリル酸Ｃ１２‐Ｃ２２アルキル並びに単数又は複数の熱架橋性若しくはイソシアネート反応性モノマーと共重合される、式ＩＩ
ＲＦＣＨ２ＣＨ２ＯＣＯＣ（ＣＨ３）＝ＣＨ２    （ＩＩ）
（式中、ＲＦ＝４及び６）のメタクリル酸ペルフルオロアルキルエチルの混合物が、特に環境適合性であって、フッ化炭素原子８個の直鎖ペルフルオロアルキル鎖の存在を全く必要とせずに、低温の後処理をしてから高い性能及び耐久性も有する撥油性、撥水性及び撥汚物性被膜になることが、今や分かっている。
【００１３】
それ故に、本発明は、コポリマーの全重量を基準として、
ａ）４０〜９７重量％、好ましくは４５〜９０重量％のメタクリル酸ペルフルオロアルキルエチル混合物、
ｂ）１〜５０重量％、好ましくは５〜３０重量％の（メタ）アクリル酸Ｃ１２‐Ｃ２２アルキル、並びに
ｃ）０．５〜１０重量％、好ましくは１〜５重量％の単数又は複数の熱架橋性若しくはイソシアネート反応性モノマー、並びに
ｄ）１．５〜５０重量％、好ましくは４〜３０重量％の塩化ビニル及び／又は塩化ビニリデン
を含むコポリマーを提供する。
【００１４】
メタクリル酸ペルフルオロアルキルエチル混合物ａ）は次の組成を有する。
１〜７０重量％の４個のフッ化炭素原子を有する式ＩＩのモノマー
３０〜９９重量％の６個のフッ化炭素原子を有する式ＩＩのモノマー
【発明を実施するための形態】
【００１５】
特に好適なものとしては、次のメタクリル酸ペルフルオロアルキルエチル混合物が相応しい。
【００１６】
「高分布」
１〜１０重量％の４個のフッ化炭素原子を有する式ＩＩのモノマー
９０〜９９重量％の６個のフッ化炭素原子を有する式ＩＩのモノマー
【００１７】
「低分布」
３０〜７０重量％の４個のフッ化炭素原子を有する式ＩＩのモノマー
３０〜７０重量％の６個のフッ化炭素原子を有する式ＩＩのモノマー
【００１８】
良好な環境適合性とともに、繊維材料に優良な撥水性、撥油性及び撥汚物性値を与えるから、最適なものとしては高分布のメタクリル酸ペルフルオロアルキルエチル混合物が相応しい。
【００１９】
コモノマーｂ）は（メタ）アクリル酸Ｃ１２‐Ｃ２２アルキルで構成されている。好適なものとしては、次の市販の、ラウリル、ミリスチル、セチル、ステアリル、ベヘニルのアクリル酸及びメタクリル酸エステル、さらにはこれらの混合物が相応しい。特に好適なものとしては、対応するアクリル酸エステルが相応しい。最適ものとしてはアクリル酸セチル、アクリル酸ステアリル及びアクリル酸ベヘニルが相応しい。
【００２０】
コモノマーｃ）は単数又は複数の架橋性基を含む。架橋性基は、基材との及び／又はさらに加えられた多官能性化合物との反応に移ることができる官能基である。そのような架橋性基は、エポキシ基、カルボン酸基、エチレン性不飽和基、ヒドロキシル基、アミノ基、Ｎ‐アルキロールアミド基、イソシアネート基又は保護基の付いたイソシアネート基でよい。単数又は複数の架橋性基を有するコモノマーの例としては、不飽和カルボン酸並びにアクリル酸、メタクリル酸、α‐クロロアクリル酸、クロトン酸、マレイン酸、フマル酸及びイタコン酸の無水物、ヒドロキシル基を含むモノマー（例えば、（メタ）アクリル酸２‐ヒドロキシエチル及び（メタ）アクリル酸ヒドロキシプロピル、（メタ）アクリル酸ヒドロキシブチル、メタクリル酸３‐クロロ‐２‐ヒドロキシプロピル、ポリ（エチレングリコール）モノ（メタ）アクリレート、ポリ（プロピレングリコール）モノ（メタ）アクリレート、ポリ（エチレングリコール）‐co‐ポリ（プロピレングリコール）モノ（メタ）アクリレート、ポリテトラヒドロフランモノ（メタ）アクリレート、Ｎ‐ヒドロキシメチル（メタ）アクリルアミド、ヒドロキシブチルビニルエーテル）が挙げられる。さらに、架橋性モノマーは、例えば、（メタ）アクリル酸ビニル、（メタ）アクリル酸アリル、Ｎ‐メトキシメチルアクリルアミド、Ｎ‐イソプロポキシ‐メチルアクリルアミド、Ｎ‐ブトキシメチルアクリルアミド、Ｎ‐イソブトキシメチルアクリルアミド、（メタ）アクリル酸グリシジル及びα，α‐ジメチル‐ｍ‐イソプロペニルベンジルイソシアネートである。他の例は、高温で又は光の照射下でイソシアネートを遊離させるモノマーであり、例えば、フェノール、ケトオキシム及びピラゾールで保護されたイソシアネート末端の（メタ）アクリル酸アルキルである。
【００２１】
コモノマーｃ）として使うのに特に好適なものとしては、メタクリル酸２‐ヒドロキシエチル、メタクリル酸ヒドロキシプロピル、メタクリル酸３‐クロロ‐２‐ヒドロキシプロピル、Ｎ‐ヒドロキシメチルメタクリルアミド、Ｎ‐ブトキシメチルアクリルアミド及びメタクリル酸グリシジルが相応しい。最適なものとしては、メタクリル酸２‐ヒドロキシエチル、Ｎ‐ヒドロキシメチルメタクリルアミド及びメタクリル酸グリシジルが相応しい。
【００２２】
コモノマー（ｄ）は塩化ビニル及び／又は塩化ビニリデンである。塩化ビニリデンが特に好ましい。
【００２３】
通常は、本書で説明されているコポリマーは、ラジカル重合法によって、例えば、溶媒、乳化、マイクロエマルション又はミニエマルション重合法によって調製される。各種の乳化重合が特に好ましい。モノマーの乳化重合は、水、界面活性剤及び所望により有機溶媒の存在下で行なわれる。混合物は、高圧ホモジナイザー又は類似の機械によって重合前に予備乳化してあってもよい。通常、この重合はラジカル開始剤の存在下で４０℃〜９０℃の温度で行なわれる。
【００２４】
各種のアニオン性、カチオン性、非イオン性又は両性界面活性剤を単独で又は組み合わせて利用してよい。非イオン性界面活性剤の例としては、ポリ（エチレングリコール）ラウリルエーテル、ポリ（エチレングリコール）トリデシルエーテル、ポリ（エチレングリコール）セチルエーテル、ポリエチレングリコール‐co‐ポリプロピレングリコールセチルエーテル、ポリ（エチレングリコール）ステアリルエーテル、ポリ（エチレングリコール）オレイルエーテル、ポリ（エチレングリコール）ノニルフェノールエーテル、ポリ（エチレングリコール）オクチルフェノールエーテル、ポリ（エチレングリコール）モノラウレート、ポリ（エチレングリコール）モノステアレート、ポリ（エチレングリコール）モノオレエート、モノラウリン酸ソルビタン、モノステアリン酸ソルビタン、モノパルミチン酸ソルビタン、モノステアリン酸ソルビタン、モノオレイン酸ソルビタン、セスキオレイン酸ソルビタン、トリオレイン酸ソルビタン、ポリ（エチレングリコール）ソルビタンモノラウレート、ポリ（エチレングリコール）ソルビタンモノパルミテート、ポリ（エチレングリコール）ソルビタンモノステアレート、ポリ（エチレングリコール）ソルビタンモノオレエート、ポリエチレングリコール‐co‐ポリプロピレングリコール、ポリグリセロール脂肪酸エステル、ポリエーテル変性シリコーンオイル並びにペルフルオロアルキル‐エチレンオキシド付加物が挙げられる。使用される非イオン性界面活性剤の量は、ポリマーに重量に対して０．１〜１００重量％である。
【００２５】
本発明のカチオン性界面活性剤の例は、飽和及び不飽和脂肪酸アミンを主成分とするアンモニウム化合物（例えば、酢酸オクタデシルアンモニウム、塩化ドデシルトリメチルアンモニウム）；例えばポリオキシエチレンラウリルモノメチルアンモニウム塩化物などの、アミノ官能化ポリエトキシレート及びポリプロポキシレート並びにそれらの共重合体を主成分とするアンモニウム化合物；アリールアミン（例えば塩化ビフェニルトリメチルアンモニウムなど）、イミダゾリン誘導体（例えば獣脂及びイミダゾリンから形成されたアンモニウム塩など）を主成分とするアンモニウム化合物；シリコーン系カチオン性界面活性剤及びフッ素系カチオン性界面活性剤である。使用されるカチオン性界面活性剤の量は、ポリマーの重量に対して、０．１〜１００重量％である。
【００２６】
本発明のアニオン性界面活性剤の例としては、脂肪アルコール硫酸塩（例えば、ドデシル硫酸ナトリウム及びポリ（エチレングリコール）ラウリルエーテル硫酸エステル塩）；アルキルスルホン酸塩（例えばラウリルスルホン酸ナトリウムなど）；アルキルベンゼンスルホン酸塩（例えばノニルフェノールエーテル硫酸塩）、スルホコハク酸塩（例えば、ヘキシルジエーテルスルホコハク酸ナトリウム）；脂肪アルコールリン酸塩（例えばラウリルリン酸ナトリウム）及び脂肪酸塩（例えばステアリン酸ナトリウムなど）が挙げられる。使用されるアニオン性界面活性剤の量は、ポリマーの重量に対して、０．１〜１００重量％である。
【００２７】
ラジカル開始剤の例は、有機又は無機過酸化物、アゾ化合物、有機及び無機金属化合物及び金属、さらにはこれらの組み合わせである。特に好適なものとしては、アゾビスイソブチロニトリル（ＡＩＢＮ）、アゾビスバレロニトリル及びアゾビス（２‐シアノ吉草酸）、２，２’‐アゾビス（２‐アミジノプロパン）二塩酸塩などのアゾ化合物；２，２’‐アゾビス［２‐（２‐イミダゾリン‐２‐イル）プロパン］二塩酸塩；クメンヒドロペルオキシド、ｔ‐ブチルヒドロペルオキシド及びｔ‐アミルヒドロペルオキシドなどのヒドロペルオキシド、ジ‐ｔ‐ブチルペルオキシド及びジクミルペルオキシドなどのジアルキルペルオキシド、過安息香酸ｔ‐ブチル及びペルオキシフタル酸ジ‐ｔ‐ブチルなどのペルオキシエステル、ベンゾイルペルオキシド及びラウロイルペルオキシドなどのジアシルペルオキシド；過硫酸アンモニウム及び過硫酸カリウムなどの無機過酸化物、さらにはこれら特定の化合物と有機又は無機金属化合物及び金属との組み合わせが相応しい。
【００２８】
連鎖移動剤を重合に使用してよく、その例としては、０．０１〜５重量％のアルキルチオールである。
【００２９】
溶媒及び乳化重合の有機溶媒の例は、ケトン（例えば、アセトン、メチルエチルケトン及びメチルイソブチルケトンなど）；アルコール（例えば、エタノール、イソプロパノール及びブタノールなど）、ポリアルコール（例えば、１，３‐ブタンジオール、１，６‐ヘキサンジオール、エチレングリコール、プロピレングリコール、ジプロピレングリコール、トリプロピレングリコール及びグリセロールなど）；ポリアルコールのエーテル及びエステル（例えば、ジプロピレングリコールモノメチルエーテル、トリプロピレングリコールモノメチルエーテル、トリエチレングリコールジメチルエーテル及びジエチレングリコールモノブチルエーテルアセテートなど）；エステル（例えば、酢酸エチル、酢酸プロピル、酢酸ブチル、アジピン酸ジブチル及びコハク酸ジブチルなど）；炭化水素及びハロゲン化炭化水素（例えば、トルエン、キシレン、オクタン、ペルクロロエチレン及び１，３‐ジクロロ‐２，２，３，３，３‐ペンタフルオロプロパンなど）である。
【００３０】
調製されたポリマー分散液の好ましい固形分は、１０〜５０重量％である。
【００３１】
フッ素系コポリマーが、繊維状基材（例えば、カーペット、テキスタイル、皮、不織布若しくは紙など）又は硬質基材（例えば、木材、金属又はコンクリートなど）を被覆するのに適切である。フッ素系コポリマーは、これらの基材に撥水性、撥油性及び撥汚物性を与える。
【００３２】
このようにして、本発明は、有効量のフッ素系水分散液による繊維状基材の表面処理の方法も提供する。
【００３３】
この発明によってテキスタイル及び他のシート状構造体を仕上げる配合物の成分は、処理された基材に十分な撥性を与えられるように選択される。塗装の前後に、仕上げた試料を秤量することによって、湿気の吸収量を決定した。
【００３４】
本発明のフッ素系テキスタイルの仕上げ剤は、テキスタイルの色止め及び組成物の安定性を損なわない量の、撥水性物質（例えば、ワックス、シリコーン、ジルコニウム化合物又はステアリン酸塩など）さらには他の撥油性物質、界面活性剤、殺虫剤、難燃剤、耐食性添加剤、可塑剤、染料定着剤及び防しわ添加剤などの他の添加剤とともに使用できる。
【００３５】
反応性添加剤（例えば米国特許第６４３７０７７号明細書及びそこで引用された参考文献に記載されている保護基の付いたイソシアネートなど）を加えることにより、本発明のフッ素系テキスタイルの仕上げ剤を架橋できる。このために使用される他の反応性添加剤はメラミン樹脂又はエポキシドでよい。
【００３６】
フッ素系ポリマー分散液で被覆されることになる繊維状基材は、例えばカーペット、テキスタイル、皮、不織布及び紙である。これらは、とりわけ、天然繊維（例えば、綿、リネン及びシルクなど）；合成繊維（例えば、ポリアミド、ポリエステル、ポリウレタン、ポリオレフィン、ポリ（メタ）アクリル酸エステル、ポリ塩化ビニル、ポリビニルアルコールなど）；半合成繊維（例えばレーヨン又はアセテートなど）；無機繊維（例えば、ガラス繊維若しくはセラミック繊維など）又はこれら特定の繊維の任意の望ましい組み合わせ或いはこれらの原料からなる織物の任意の望ましい組み合わせからなる。
【００３７】
被覆のために、通常、基材はコポリマー及び所望により添加剤からなる希釈分散液に浸される。また、希釈分散液を基材上へ吹き付けてもよい。浸された基材を、その後に、過剰な分散液を除去するロールのシステムによってプレスし、オーブンで乾燥させて、所望の撥性能を得るのに十分な温度と時間で架橋させる。典型的には、この架橋工程は、本発明の配合物によって２０〜１９０℃の温度で行なわれ、熱による後処理なしで繊維状基材に良好な撥性能が得られる。しかしながら、撥性能のより良好な耐久性を得るためには、５秒から１０分までの時間に約１２０〜１８０℃、特に約１３０〜１７０℃の温度が必要であり、好ましくは５秒〜５分が相応しい。
【００３８】
基材に配合物を塗装する別の手段は、配合物を発泡体（その後、乾燥して架橋する）として基材に塗装する発泡塗装である。発泡塗装については、通常、配合物は、追加の発泡剤が混ぜられた濃縮形態で加えられる。典型的には、発泡塗装用の非常に濃縮された配合物はフルオロポリマーを２０重量％以下含む。
【００３９】
テキスタイル上の仕上げについては、洗浄の前後に、それらの撥水性、撥イソプロパノール性及び撥油性の固有の試験によってテキスタイルを検査できる。
【００４０】
ＡＡＴＣＣ標準試験法２２による噴霧試験で撥水性を測定する。試験予定のテキスタイル基材上へ蒸留水を噴霧し、次に、この試験法で挙げられている評価基準の参考図との湿潤パターンの目視比較を使用して数値を出した。報告数値は、水を噴霧した後の表面の外観に関し、次の意味を有する（表１）。
【００４１】
【表１】
2010501656.tif 000002
【００４２】
一連の水‐イソプロパノール試液による第二試験を利用して、基材の撥イソプロパノール性（ＩＰＡ）を測定できる。布帛が１０秒以内には湿らず、液滴がまだ球形又は半球形の形態を取っている、最高点の試液が、報告されているＩＰＡ基準値である。湿った基材又は１００％水（０％イソプロパノール）のみをはじく基材、すなわち、湿潤試液は、０と採点され、一方でイソプロパノール（０%水）をはじく基材は１０と採点される。中間の基準値も同様に与えることができる。
【００４３】
ＡＡＴＣＣ標準試験法１１８による撥油性では油汚れを消す基材の能力を試験し、評価スケールの採点がより高いほど、そのような汚れ、特に油性液体をより良好にはじくことを意味する。この試験では、様々な表面張力を有する選択された種類の炭化水素からなる、標準試液の液滴を、慎重なピペット操作により、試験される試料の表面に付け、そして規定の接触時間後に、その湿潤性を視覚的に評価する。撥油性値は、表面を湿らせない最高点の試液に対応する。標準試液は次の組成を有する（表２）。
【００４４】
【表２】
2010501656.tif 000003
【００４５】
注：Nujolは、３８℃で３６０／３９０のセーボルト粘度及び１５℃で０．８８０／０．９００の比重を有するPlough社製の鉱油である。
【００４６】
今のところ先行技術のフッ素系コポリマーは６の撥油性値を示しているが、通常は５の採点でも既に優良と見なす。
【実施例】
【００４７】
次の実施例は、本発明の対象と利点を説明するが、実施例で言及された原料及び量は限定的と見なされるものではない。
【００４８】
原料：
ＦＭＡ‐６：９５重量％のメタクリル酸ペルフルオロヘキシルエチル及び５重量％のメタクリル酸ペルフルオロブチルエチルの混合物
ＦＡ‐６ａ：９５重量％のアクリル酸ペルフルオロヘキシルエチル及び５重量％のアクリル酸ペルフルオロブチルエチルの混合物
ＦＡ‐６ｂ：アクリル酸ペルフルオロヘキシルエチル
ＦＡ‐８：１４重量％のアクリル酸ペルフルオロヘキシルエチル
５０重量％のアクリル酸ペルフルオロオクチルエチル 
２０重量％のアクリル酸ペルフルオロデシルエチル
１５重量％のアクリル酸ペルフルオロドデシルエチル
を含む混合物
ＦＭＡ‐４６：３３重量％のメタクリル酸ペルフルオロヘキシルエチル及び６６重量％のメタクリル酸ペルフルオロブチルエチルの混合物
ＶＣ：塩化ビニル
ＶＤＣ：塩化ビニリデン
ＳＡ：アクリル酸ステアリル
ＣＡ：アクリル酸セチル
Ｎ‐ＭＡＭ：Ｎ‐メトキシメチルアクリルアミド
ＨＥＭＡ：メタクリル酸２‐ヒドロキシエチル
ＨＥＡ：アクリル酸２‐ヒドロキシエチル
ＰＥＰＭ：ポリエチレングリコール‐ポリプロピレングリコールモノメタクリレート
【００４９】
実施例１：テキスタイル仕上げ用分散液の調製
攪拌子、還流冷却器、コンデンサー及び内部温度計を備えたオートクレーブ中で、不活性ガス雰囲気下の次の組成物を激しく攪拌することにより分散液を調製した。
６０．０ｇのメタクリル酸２‐ペルフルオロヘキシルエチル
２２．５ｇのアクリル酸ステアリル
１５．５ｇの塩化ビニリデン
１．０ｇのＮ‐メトキシメチルアクリルアミド
１．０ｇのメタクリル酸ヒドロキシエチル
３０．０ｇのジプロピレングリコール
０．５ｇのドデカンチオール
４．０ｇのラウリルアルコール／１６個のエチレンオキシド付加物
３．５ｇの酢酸N，Ｎ‐ジメチルドデシルアンモニウム
２００．０ｇの水
【００５０】
このエマルションを６０℃に加熱して、０．６ｇの開始剤２，２’‐アゾビス‐２‐アミジノプロパン二塩酸塩を加えた。重合時間は６０℃で６時間だった。反応後、塩化ビニルの過剰分を蒸留して除いた。生成分散液は約３３%の固形分を有した。テキスタイルを仕上げるために、分散液を酸性化して３０ｇ／ｌに希釈した。
【００５１】
Mathis AG社（スイス）製のＨＶＦ５９３０１実験用パッドしわ伸ばし機上の繊維状基材に分散液を塗装し、次にMathis AG社（スイス）製ＬＴＥ実験用乾燥機内において、５０℃及び１６０℃／３０秒で乾燥及び熱処理した。市販のNEL社（Neugersdorf）製テキスタイルSahara 530306をポリエステル／綿が６５／３５の基材として使用し、その塗装を比較した。湿気の吸収量は列挙された全実施例に関して約６６%であった。洗浄／乾燥手順には、６０℃で５回の洗浄サイクルが含まれていた。布帛の断片は、１ｋｇの水負荷に対して安定な布帛で作られていた。洗浄サイクルごとに７ｇの「コーラルインテンシブ（Coral intensive）」が、必要な洗濯洗剤の量であった。洗浄サイクル間では布帛片を乾燥しなかった。洗浄後、洗濯物を洗濯乾燥機で乾燥した。
【００５２】
実施例１の分散液を他の布帛（例えば、ポリエステル、綿、ポリプロピレン及びポリアミドなど）にも塗装した。同様に仕上げられた布帛は類似の効果水準を示した。
【００５３】
実施例２〜７及び比較例Ａ、Ｂ、Ｃ：
テキスタイル仕上げ用分散液を実施例１と同様に調製した。モノマー量を表３に示す。
【００５４】
比較例Ｄ：
比較例Ｄは、米国特許第６７１６９４４号明細書の実施例４の処方に従っている。しかしながら、この処方はその特許文献で開示された撥水値及び撥油値を示さなかった。モノマー量を表３に示す。
【００５５】
実施例１〜７及び比較例Ａ、Ｂ、Ｃ及びＤの分散液の撥イソプロパノール性（ＩＰＡ）、撥油性（ｏｌｅｏ）及び撥水性（ｈｙｄｒｏ）の結果を表３に示す。
【００５６】
【表３】
2010501656.tif 000004
【００５７】
【表４】
2010501656.tif 000005
【国際調査報告】
2010501656.tif 000006
2010501656.tif 000007